(57)【要約】【課題】寸法安定性が高く、抜き勾配を有し版厚の厚い、繰り返しの打設に耐えるコンクリート型枠用樹脂版の作製方法を提供する。【解決手段】コンクリート型枠表面に装着して使用する、シート状基材と凸状パターンを有する感光性樹脂硬化物層とからなる樹脂版が、感光性樹脂組成物層を形成する工程、平行光比が１５％以上の高エネルギー線を照射し、該感光性樹脂組成物を硬化させる露光工程、更に高エネルギー線が照射されていない未硬化部分を除去する現像工程を経て作製されることを特徴とするコンクリート型枠用樹脂版の作製方法。【選択図】  なし【特許請求の範囲】
【請求項１】
シート状基材上に感光性樹脂組成物層を形成する工程、平行光比が１５％以上の高エネルギー線を照射し、該感光性樹脂組成物を硬化させる露光工程、更に高エネルギー線が照射されていない未硬化部分を除去する現像工程を経て凸状パターンを有する感光性樹脂硬化物層を形成することを特徴とするコンクリート型枠用感光性樹脂版の作製方法。
【請求項２】
シート状支持体上に感光性樹脂組成物層が形成され、高エネルギー線を感光性樹脂組成物層に照射する前に、該感光性樹脂組成物層の上にカバーフイルムを被覆する工程を含むことを特徴とする請求項１に記載のコンクリート型枠用感光性樹脂版の作製方法。
【請求項３】
光源とシート状支持体の間の位置に透明基板を配置し、前記透明基板と前記シート状支持体間に露光マスクを配置し、光源から放射される高エネルギー線を前記透明基板、露光マスク、シート状支持体を順次通して感光性樹脂組成物層に照射することを特徴とする請求項１または２に記載のコンクリート型枠用感光性樹脂版の作製方法。
【請求項４】
光源と露光マスクの間に配置した平行光比修正冶具により光源から放射される高エネルギー線の平行光比を１５％以上とすることを特徴とする請求項１から３のいずれかに記載のコンクリート型枠用感光性樹脂版の作製方法。
【請求項５】
感光性樹脂組成物が、（Ａ）数平均分子量が１０００以上３０万以下のポリマー１００重量部に対し、（Ｂ）数平均分子量が１０００未満であって１分子中に重合性反応基を少なくとも１個有する反応性モノマー５〜２００重量部、（Ｃ）充填材０〜１００重量部、および（Ｄ）光重合開始剤を含有し、（Ａ）と（Ｂ）の全重量に対して（Ｄ）を０．１から１０ｗｔ％含有することを特徴とする請求項１から４のいずれかに記載のコンクリート型枠用樹脂版の作製方法。
【請求項６】
感光性樹脂組成物において、成分（Ａ）がウレタン結合を介して結合した複数のジオールセグメントからなり、少なくとも一方の末端にエチレン性不飽和基を有する不飽和ポリウレタン、成分（Ｂ）が少なくとも１つ以上のエチレン性不飽和基を有する反応性モノマーであることを特徴とする請求項５に記載のコンクリート型枠用樹脂版の作製方法。
【請求項７】
平行光比修正冶具が、板状物を透明基板に対して垂直に立てた状態で、かつ一定の間隔でスリット状あるいは格子状に配置された構造を有することを特徴とする請求項４に記載のコンクリート型枠用感光性樹脂版の作製方法。
【発明の詳細な説明】
【０００１】
【発明の属する技術分野】
本発明は、コンクリート表面に凹凸模様を付与するための樹脂版、特に抜き勾配を有する版厚の厚いコンクリート型枠用樹脂版の作製方法に関する。
【０００２】
【従来の技術】
近年、コンクリート表面に凹凸模様を付与し意匠性を高めたコンクリートの製造方法が種々提案されている。例えばゴム板に刃物を用いて彫刻し、表面に凹凸模様を付与する方法、模様の付いた金属製あるいはプラスチック製の型を用意して該型とゴム板とを重ねて熱プレスすることにより型の模様をゴム板に移し取る方法、あるいは特開平１−１７１８０７号公報、特開平３−６３３５４号公報には、写真製版技術と感光性樹脂組成物を用いて凹凸模様を有する樹脂版を作製する方法が示されている。
【０００３】
ゴム版に刃物を用いて手彫りする方法では、微細なパターンの形成ができず、また、型を用いて型の模様を写し取る方法では、型を作製するための時間とコストが必要となり、更に一度作製されたパターンを修正、変更することが難しい。写真製版技術と感光性樹脂組成物を用いて作製される樹脂版は、微細なパターンを形成する方法として極めて有用であるが、樹脂の厚みが厚くなると、硬化樹脂に抜き勾配がつかず、コンクリートが脱型出来ないという大きな問題を残していた。
【０００４】
また、感光性樹脂版の製版は、下部透明基板の上にネガフイルム、及びカバーフイルムを密着して置き、その上に感光性樹脂層を積層し、これにシート状支持体を重ね、その後、感光性樹脂板の厚みを決めるためにセットされたスペーサーの上に置かれた上部透明基板を通して高エネルギー線を照射して、版の基部を形成させるためのバック露光を行い、次に、下部透明基板側からネガフイルムを介して高エネルギー線を照射してレリーフ露光を行い、現像、後露光及び乾燥処理して版を得る方法が広く一般的に行われている。このような方法で製版された感光性樹脂版をコンクリート型枠に使用した場合には、コンクリート製品に凹凸模様は付与されるものの、感光性樹脂版の基部層の厚み分だけ、コンクリート製品の厚みが薄くなり、強度的な問題を残していた。
【０００５】
【特許文献１】
特開平１−１７１８０７号公報
【特許文献２】
特開平３−６３３５４号公報
【０００６】
【発明が解決しようとする課題】
本発明は、上記問題を解決するため、抜き勾配を有する版厚の厚いコンクリート型枠用樹脂版の作製方法を提供しようとするものである。
【０００７】
【課題を解決するための手段】
本発明者は、鋭意検討した結果、コンクリート型枠表面に装着して使用する、シート状基材と凸状パターンを有する感光性樹脂硬化物層とからなる樹脂版において、平行光比が１５％以上の高エネルギー線を照射し、該感光性樹脂組成物を硬化させ、高エネルギー線が照射されていない未硬化部分を除去することにより、抜き勾配を有する版厚の厚いコンクリート型枠用樹脂版ができることを見出し、本発明を完成するに至った。
【０００８】
すなわち、本発明は下記の通りである。本発明により作製される樹脂版は、金属製、木製、プラスチック製型枠表面に貼り付けて使用し、道路用コンクリート製品、河川整備用コンクリート製品、法面用コンクリート製品、宅地造成用コンクリート製品等の工場内で作製するコンクリート二次製品、あるいは現場打ちコンクリート工法で施工するコンクリート構造体などに用いられる。
１．シート状基材上に感光性樹脂組成物層を形成する工程、平行光比が１５％以上の高エネルギー線を照射し、該感光性樹脂組成物を硬化させる露光工程、更に高エネルギー線が照射されていない未硬化部分を除去する現像工程を経て凸状パターンを有する感光性樹脂硬化物層を形成することを特徴とするコンクリート型枠用感光性樹脂版の作製方法。
２．シート状支持体上に感光性樹脂組成物層が形成され、高エネルギー線を感光性樹脂組成物層に照射する前に、該感光性樹脂組成物層の上にカバーフイルムを被覆する工程を含むことを特徴とする１．に記載のコンクリート型枠用感光性樹脂版の作製方法。
【０００９】
３．光源とシート状支持体の間の位置に透明基板を配置し、前記透明基板と前記シート状支持体間に露光マスクを配置し、光源から放射される高エネルギー線を前記透明基板、露光マスク、シート状支持体を順次通して感光性樹脂組成物層に照射することを特徴とする１．または２．に記載のコンクリート型枠用感光性樹脂版の作製方法。
４．光源と露光マスクの間に配置した平行光比修正冶具により光源から放射される高エネルギー線の平行光比を１５％以上とすることを特徴とする１．から３．のいずれかに記載のコンクリート型枠用感光性樹脂版の作製方法。
５．感光性樹脂組成物が、（Ａ）数平均分子量が１０００以上３０万以下のポリマー１００重量部に対し、（Ｂ）数平均分子量が１０００未満であって１分子中に重合性反応基を少なくとも１個有する反応性モノマー５〜２００重量部、（Ｃ）充填材０〜１００重量部、および（Ｄ）光重合開始剤を含有し、（Ａ）と（Ｂ）の全重量に対して（Ｄ）を０．１から１０ｗｔ％含有することを特徴とする１．から４．のいずれかに記載のコンクリート型枠用樹脂版の作製方法。
【００１０】
６．感光性樹脂組成物において、成分（Ａ）がウレタン結合を介して結合した複数のジオールセグメントからなり、少なくとも一方の末端にエチレン性不飽和基を有する不飽和ポリウレタン、成分（Ｂ）が少なくとも１つ以上のエチレン性不飽和基を有する反応性モノマーであることを特徴とする５．に記載のコンクリート型枠用樹脂版の作製方法。
７．平行光比修正冶具が、板状物を透明基板に対して垂直に立てた状態で、かつ一定の間隔でスリット状あるいは格子状に配置された構造を有することを特徴とする４．に記載のコンクリート型枠用感光性樹脂版の作製方法。
【００１１】
【発明の実施の形態】
以下、本発明の実施形態について説明する。
本発明のコンクリート型枠用樹脂版の構成について説明する。写真製版技術を用いて、シート状基材上の感光性樹脂組成物を光架橋硬化させることにより凸状パターンを形成することが好ましい。
本発明の感光性樹脂組成物を光架橋硬化させる方法は、シート状基材側から平行光比が１５％以上の高エネルギー線を照射し、該感光性樹脂組成物を硬化させ、高エネルギー線が照射されていない未硬化部分を除去することにより凸状パターンが形成される。平行光比が１５％以上であれば、感光性樹脂硬化物の形状が抜き勾配を有しており、コンクリート二次製品の脱型が容易となり、繰り返しの打設工程に耐えることが出来る。本発明の高エネルギー線の平行光比は、下部透明基板上での光源強度（Ｓ０）に対する、下部透明基板上５０ｍｍでの光源強度（Ｓ１）の比（（Ｓ１／Ｓ０）×１００）で表され、測定は紫外線強度計（（株）オーク製作所製、商品名ＵＶ−Ｍ０２、センサーＵＶ−３５）を用いて測定した。尚、下部透明基板上５０ｍｍでの光源強度（Ｓ１）は、下部透明基板上に直径２５ｍｍ、高さ５０ｍｍの黒色円筒を通して測定した。
【００１２】
本発明で使用する平行光比修正冶具の材質は、鉄、アルミニウム、ステンレス、銅、マグネシウム等の金属や、ポリエステル樹脂、ポリオレフィン樹脂、ポリウレタン樹脂、ポリイミド樹脂、ポリアミド樹脂、ポリアミドイミド樹脂、ポリエーテルイミド樹脂、ポリビスマレイミド樹脂、ポリスルホン樹脂、ポリカーボネート樹脂等を挙げることが出来る。また、これらの金属や樹脂を積層して用いることも出来る。尚、樹脂シートを使用する際は、顔料の添加、或は表面への塗装などにより、紫外光が透過しないようにしておくことが好ましい。
【００１３】
本発明で使用する平行光比修正冶具の構造は、好ましくは厚さ０．０１ｍｍ以上３ｍｍ以下、より好ましくは０．０３ｍｍ以上２ｍｍ以下、更に好ましくは０．０５ｍｍ以上１ｍｍ以下の金属板或は樹脂板が、一定の間隔でスリット状、或は格子状に配置されたものである。
本発明で使用するシート状基材は、シート状支持体、及びカバーフイルムである。
【００１４】
本発明で使用するシート状支持体の線熱膨張係数は、好ましくは１００ｐｐｍ／℃以下、より好ましくは８０ｐｐｍ／℃以下、更に好ましくは７０ｐｐｍ／℃以下である。線熱膨張係数が１００ｐｐｍ／℃以下であれば、コンクリートの高温での養生工程において、コンクリート型枠表面に貼り付けた樹脂版が反ったり剥がれたりすることなく、樹脂版表面のパターンを忠実に転写できる。本発明では、線熱膨張係数を、熱機械測定法を用いて測定する。
【００１５】
また、本発明で用いるシート状支持体の溶融温度は、好ましくは１００℃以上、より好ましくは１５０℃以上、更に好ましくは２００℃以上である。溶融温度は、樹脂が流動化する温度であり、本発明では示差走査熱量測定法を用いて測定し、室温から徐々に昇温したときに吸熱反応側に出現するピークの温度で定義する。この温度が高いほど、寸法安定性が高いことになる。溶融温度が、１００℃以上であれば、コンクリートの硬化で使用する温度環境６０℃から８０℃において、シート状基材が変形することなく、シート状支持体上のパターンの寸法維持が可能である。
【００１６】
本発明のシート状支持体の厚さは、好ましくは０．０１ｍｍ以上１ｍｍ以下、より好ましくは０．０３ｍｍ以上０．０５ｍｍ以下、更に好ましくは０．０５ｍｍ以上０．０２ｍｍ以下である。厚さが０．０１ｍｍ以上であれば、シート状支持体の取り扱いにおいて皺がはいったり切れたりすることなく、１ｍｍ以下であれば、硬化したコンクリートの厚み寸法が薄くなることによるコンクリート製品の強度低下の問題も発生しない。
【００１７】
本発明のシート状支持体の材質としては、ポリエステル樹脂、ポリイミド樹脂、ポリアミド樹脂、ポリアミドイミド樹脂、ポリエーテルイミド樹脂、ポリビスマレイミド樹脂、ポリスルホン樹脂、ポリカーボネート樹脂、ポリフェニレンエーテル樹脂、ポリフェニレンチオエーテル樹脂、ポリエーテルスルホン樹脂、全芳香族ポリエステル樹脂からなる液晶樹脂、全芳香族ポリアミド樹脂、エポキシ樹脂などを挙げることができる。また、これらの樹脂を積層して用いることもできる。例えば、厚み４．５μｍの全芳香族ポリアミドフィルムの両面に厚み５０μｍのポリエチレンテレフタレートの層を積層したシート等である。
【００１８】
また、シート状支持体の線熱膨張係数を小さくする方法として、充填剤を添加する方法、全芳香族ポリアミド等のメッシュ状クロス、ガラスクロスなどに樹脂を含浸あるいは被覆する方法などを挙げることができる。充填剤としては、通常用いられる有機系微粒子、金属酸化物あるいは金属等の無機系微粒子、有機・無機複合微粒子など用いることができる。また、多孔質微粒子、内部に空洞を有する微粒子、マイクロカプセル粒子、低分子化合物が内部にインターカレーションする層状化合物粒子を用いることもできる。
特に、アルミナ、シリカ、酸化チタン、ゼオライト等の金属酸化物微粒子、ポリスチレン・ポリブタジエン共重合体からなるラテックス微粒子、高結晶性セルロース等の天然物系の有機系微粒子等が有用である。
【００１９】
また、シート状支持体として多孔質シートを用いることにより感光性樹脂層との接着強度を向上させることもできる。多孔質シートとは、シート内に空隙あるいは連続孔を有するものであり、分離膜等に用いる微多孔膜、不織布、繊維を織った布などを挙げることができる。微多孔膜は、ポリイミド、ポリアミド、ポリスルホン、ポリエーテルスルホン、ポリエステル等を基材とし、ミクロに相分離する化合物あるいは充填剤を添加することにより、シート内にミクロ相分離構造を形成させ、その後相分離した物質を溶剤抽出法、真空抽出法あるいは加熱除去法により除去することによって微細な孔を形成させたものである。布あるいは不織布を形成する繊維としては、ガラス繊維、アルミナ繊維、炭素繊維、アルミナ・シリカ繊維、ホウ素繊維、高珪素繊維、チタン酸カリウム繊維、サファイア繊維などの無機系繊維、木綿、麻などの天然繊維、レーヨン、アセテート、プロミックス等の半合成繊維、ナイロン、ポリエステル、アクリル、ビニロン、ポリ塩化ビニル、ポリオレフィン、ポリウレタン、ポリイミド、ポリアミド等の合成繊維を挙げることができる。また、バクテリアの生成するセルロースは、高結晶性ナノファイバーであり、薄くて寸法安定性の高い不織布を作製することができる材料である。
【００２０】
本発明で用いるシート状支持体の表面に物理的、化学的処理を行うことにより、感光性樹脂組成物層あるいは接着剤層との接着性を向上させることができる。物理的処理方法としては、サンドブラスト法、微粒子を含有した液体を噴射するウエットブラスト法、コロナ放電処理法、プラズマ処理法、紫外線あるいは真空紫外線照射法などを挙げることができる。また、化学的処理方法としては、強酸・強アルカリ処理法、酸化剤処理法、カップリング剤処理法などである。
シート状支持体表面に形成された凸状パターンにおいて凸部の高さは、好ましくは０．０１ｍｍ以上５０ｍｍ以下である。０．０１ｍｍ以上であれば、コンクリート表面に形成される模様が認識できるため意匠性付与のために充分であり、また５０ｍｍ以下であれば、硬化したコンクリートを型枠から難なく外すことができる。
また、シート状支持体の凸状パターンの形成されている側の表面において、凸状パターンの存在しない部分の表面に残存する樹脂層の厚さは、出来る限り薄いことが好ましい。前記樹脂残存層の厚さは、好ましくは凸状パターンの高さの１０％以下、より好ましくは５％以下、更に好ましくは１％以下である。
【００２１】
写真製版では、キセノン灯、低圧水銀灯、高圧水銀灯、超高圧水銀灯等からの高エネルギー線を、露光マスクを通して感光性樹脂組成物層に照射し、照射された部分を架橋硬化させる露光工程、それに続く未硬化部を除去する現像工程を経る。露光マスクは光線を透過する部分と遮光する部分を有する。現像工程では、未硬化樹脂をへら等を用いて物理的にかき取る方法、溶解あるいは分散させることのできる処理液を噴霧あるいは処理液に浸漬する方法、高圧・高温スチームを照射することにより未硬化部を融解しながら除去する方法、あるいは樹脂版に熱を加えスポンジ状のシートで未硬化部を融解させ吸着除去する方法などを用いることができる。
【００２２】
本発明の感光性樹脂組成物を光架橋硬化させた樹脂版は、エラストマー性を有するものであることが好ましい。樹脂版を装着した型枠には、コンクリート打設工程において強い振動を加えることが一般的に行なわれるため、振動を吸収でき、また樹脂版を型枠に装着する際の作業性確保のため柔軟性があるものが好ましい。具体的には樹脂版のショアＡ硬度が、好ましくは２０から９０、より好ましくは３０から８０、更に好ましくは３０から７０の範囲であり、破断伸度が好ましくは５０％以上、より好ましくは１００％以上であることが望ましい。
【００２３】
次に、本発明で用いる感光性樹脂組成物について説明する。感光性樹脂組成物は２０℃において液状であっても固体状であっても構わない。
本発明の感光性樹脂組成物を構成するポリマー成分（Ａ）である数平均分子量が１０００以上３０万以下のポリマーとしては、特に限定するものではないが、縮合系ポリマーとしてポリウレタン樹脂、ポリエステル樹脂、ポリエステル樹脂、ポリイミド樹脂、ポリスルホン樹脂、ポリアミド樹脂、ポリカーボネート樹脂等を、付加重合系ポリマーとしてポリスチレン樹脂、ポリエチレン樹脂、ポリプロピレン樹脂等のポリオレフィン類、ポリスチレン、ポリαメチルスチレン、ポリｐ−メチルスチレン、ポリｐ−メトキシスチレン、ポリブタジエン、ポリイソプレン樹脂など単独あるいは共重合体等を、更に開環重合系ポリマーとしてエポキシ樹脂、ポリシロキサン類等を挙げることができる。付加重合系ポリマーの場合、複数種のモノマーがランダムに共重合したランダム共重合体であっても、同種のモノマーが重合したブロックが混在するブロック共重合体であっても構わない。また、ポリマー成分（Ａ）は直鎖状であっても側鎖をもつグラフトポリマーであっても構わない。更に、複数種のポリマーの混合物であっても良い。ポリマー成分（Ａ）は、分子末端、側鎖あるいは主鎖に重合性反応基を有していても構わない。
【００２４】
数平均分子量が１０００以上のポリマーであれば、高エネルギー線を照射し形成した硬化物の機械的物性、柔軟性を確保することができ、３０万以下であれば、感光性樹脂組成物の粘度が大幅に増大することなく、未硬化物を現像工程で除去する際に、現像液に溶解あるいは分散し易い。好ましくは２０００以上１０万以下、更に好ましくは２０００以上５万以下である。本発明の数平均分子量は、ゲル浸透クロマトグラフィー（ＧＰＣ）法によって測定され、分子量分布が極めて狭くまた分子量が既知のポリスチレンで換算して求められる。
【００２５】
本発明で用いる感光性樹脂組成物において、ポリマー成分（Ａ）として、耐アルカリ性溶液の観点から特に不飽和ポリウレタンが好ましい。まずジオール化合物とジイソシアネート化合物を反応させポリウレタンを得た後、次いでこのポリウレタンに水酸基若しくはアミノ基含有エチレン性不飽和化合物、又はイソシアネート基含有エチレン性不飽和化合物を反応させることで得られる。
上記ポリウレタンを得るためのジオール化合物としては、一分子中に水酸基を２個有する化合物、例えばポリプロピレングリコールアジペートジオール、ポリネオペンチルグリコールアジペートジオール、ポリブチレングリコールアジペートジオール、ポリカプロラクトンジオール、ポリバレロラクトンジオールなどのポリエステルジオールや、ポリエチレングリコールジオール、ポリプロピレングリコール、ポリテトラメチレングリコールなどのポリエーテルジオール、ポリカーボネートジオールなどを例として挙げることができる。
【００２６】
ジオール化合物の水酸基価より求まる分子量は通常４００〜５０００程度のものが使用されるが、より柔軟で強いポリウレタンを得るという観点からは５００〜２５００程度の分子量のものを用いるのが好ましい。
上記ポリウレタンを得るためのジイソシアネート化合物としてはイソシアネート基を２個以上有する化合物、例えばトリレンジイソシアネート、ヘキサメチレンジイソシアネート、キシリレンジイソシアネート、イソホロンジイソシアネートなどを挙げることができる。これらの中では得られるポリウレタンの粘度をさほど高めず、柔軟で強いものが得られやすいという点でトリレンジイソシアネートが好ましい。
【００２７】
上記ポリウレタンと反応させる水酸基含有エチレン性不飽和化合物としては、ヒドロキシエチルメタクリレート、ヒドロキシエチルアクリレート、ヒドロキシプロピルメタクリレート、ヒドロキシプロピルアクリレート、Ｎ−メチロールアクリルアミド、ポリオキシエチレングリコールモノメタクリレート、ポリオキシプロピレングリコールモノメタクリレートなどを例として挙げることができる。これらの中では柔軟で強いという観点からヒドロキシエチルメタクリレート、ヒドロキシプロピルメタクリレートが好ましく、耐水性に優れるヒドロキシプロピルメタクリレートが特に好ましい。
上記ポリウレタンと反応させるイソシアネート基含有エチレン性不飽和化合物としては例えば水酸基含有エチレン性不飽和化合物とジイソシアネート化合物を１対１の割合で付加させることにより得られる化合物などを挙げることができる。
【００２８】
不飽和ポリウレタン調製に水酸基含有エチレン性不飽和化合物を用いる場合、まず、上記ジオール化合物とジイソシアネート化合物との反応により両末端イソシアネート基ポリウレタンを合成し、これに水酸基含有エチレン性不飽和化合物を反応させる。この場合、副反応を抑えて短時間で反応を終了させるために、通常水酸基含有エチレン性不飽和化合物を両末端イソシアネート基ポリウレタンに対し、２〜５倍当量程度過剰に添加して、エチレン性不飽和結合含有ポリウレタンと過剰の水酸基含有エチレン性不飽和化合物との混合物を得ることもできる。
【００２９】
一方、不飽和ポリウレタン調製にイソシアネート基含有エチレン性不飽和化合物を用いる場合、まず、上記ジオール化合物とジイソシアネート化合物を反応により両末端水酸基ポリウレタンを合成し、これにイソシアネート基含有エチレン性不飽和化合物を反応させる。この場合、イソシアネート基含有エチレン性不飽和化合物は、そのイソシアネート基の数が、両末端水酸基ポリウレタンの水酸基の数と同じか或いは少ない範囲で添加されるのが一般的であるが、撹拌を容易にし副反応を抑えるために、ウレタン化反応に関与しない成分を希釈剤として添加して反応系の粘度を下げるのが好ましい。イソシアネート基含有エチレン性不飽和化合物を両末端水酸基ポリウレタンに対して過剰に添加する場合は、反応終了後水酸基などの活性水素を有する化合物を加えて過剰のイソシアネート基をなくすことが好ましい。
【００３０】
ここで用いられる水酸基２個含有エチレン性不飽和化合物としては、グリシジルメタクリレートやアクリレートに水を加えてエポキシ基を開環させて得られる化合物など、一級炭素及び二級炭素に結合した水酸基を持つものが使用される。一級炭素結合水酸基と二級炭素結合水酸基の反応性の違いを利用して分子中の一つの水酸基のみがイソシアネート基と反応した両末端水酸基の不飽和ポリウレタンとすることが出来る。
ジオール化合物としてはエチレングリコール、ジエチレングリコール、ポリエチレングリコール、プロピレングリコール、ポリカーボネートジオール、ポリプロピレングリコール、ブタンジオールなどを例として挙げることができる。
【００３１】
重合性反応基を１分子内に少なくとも１個有する反応性モノマーとして、ビニル基、アクリル基、メタアクリル基等のエチレン性不飽和基を有するモノマー、あるいはエポキシ、オキセタン等の環状エーテル、環状カーボネート、ラクトン、ラクタム、環状アセタール等の開環重合性反応基を有するモノマーを挙げることができる。モノマー中の重合性反応基の数が１つの単官能モノマーを単独で含むことも可能であるが、２以上有する多官能モノマーを全モノマー重量の１０ｗｔ％以上、より好ましくは２０ｗｔ％以上含むことが好ましい。ただし、重合性反応基を３以上有する多官能性モノマーは全モノマー重量の５０ｗｔ％以下が好ましい。５０ｗｔ％以下であれば感光性樹脂組成物の粘度が上昇しにくい。また、エチレン性不飽和基と開環重合性反応基を分子内に同時に有する化合物でも構わない。更に、エチレン性不飽和基を有するモノマーと開環重合性反応基を有するモノマーを混合して用いることもできる。
【００３２】
本発明で用いられるラジカル重合性反応基を有するモノマーの具体例として、アクリルアミド（メタ）アクリロイルモルホリン、７−アミノ−３，７−ジメチルオクチル（メタ）アクリレート、イソボルニルオキシエチル（メタ）アクリレート、イソボルニル（メタ）アクリレート、ジアセトンアクリルアミド、イソブトキシメチル（メタ）アクリレート、２−エチルヘキシル（メタ）アクリレート、エチルジエチレングリコール（メタ）アクリレート、２−ヒドロキシエチル（メタ）アクリレート、２−ヒドロキシメチル（メタ）アクリレート、ジシクロペンタンジエン（メタ）アクリレート、ジシクロペンテニルオキシエチル（メタ）アクリレート、ラウリル（メタ）アクリレートポリエチレングリコールモノ（メタ）アクリレート、ポリプロピレングリコールモノ（メタ）アクリレート、メチルトリエチレングリコール（メタ）アクリレート等の単官能モノマー類、エチレングリコールジ（メタ）アクリレート、ジシクロペンテニルジ（メタ）アクリレート、トリエチレングリコールジ（メタ）アクリレート、ネオペンチルグリコールジ（メタ）アクリレート、テトラエチレングリコールジ（メタ）アクリレート、１，４−ブタンジオールジ（メタ）アクリレート、１，６−ヘキサンジオールジ（メタ）アクリレート、トリス（２−ヒドロキシエチル）イソシアヌレートジ（メタ）アクリレート、ポリエチレングリコールジ（メタ）アクリレート、エチレンオキシド変性ビスフェノールＡジ（メタ）アクリレート、プロピレンオキシド変性ビスフェノールＡジ（メタ）アクリレート等の２官能モノマー類、ペンタエリスリトールトリ（メタ）アクリレート、トリス（２−ヒドロキシエチル）イソシアヌレートトリ（メタ）アクリレート、カプロラクトン変性トリ（２−ヒドロキシエチル）イソシアヌレートトリ（メタ）アクリレート、トリメチロールプロパントリ（メタ）アクリレート、エチレンオキシド変性トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の多官能モノマーを上げることができる。
【００３３】
また、開環重合性反応基を有するモノマーとして、エポキシ化合物、オキセタン化合物、環状エステル化合物、ジオキソラン化合物、スピロオルトカーボネート化合物、スピロオルトエステル化合物、ビシクロオルトエステル化合物、シクロシロキサン化合物、環状イミノエーテル化合物、環状イミン化合物、双環状尿素化合物、環状カーボネート化合物、環状サルファイト化合物、ラクタム化合物などを挙げることができる。本発明の開環重合性化合物は該分子中に開環重合性反応基を１以上、好ましくは２以上有する。
【００３４】
開環重合反応性モノマーの内、特に反応性の高い化合物であるエポキシ化合物としては、グリシジル基やエポキシシクロヘキシル基などエポキシ結合を有する基を分子内に２以上有する化合物が好ましい。具体例としては、種々のジオールやトリオールなどのポリオールにエピクロルヒドリンを反応させて得られる化合物、すなわち、エチレングリコールジグリシジルエーテル、ジエチレングリコールジグリシジルエーテル、トリエチレングリコールジグリシジルエーテル、テトラエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、グリセリントリグリシジルエーテル、トリメチロールプロパントリグリシジルエーテル、ビスフェノールＡジグリシジルエーテル、水添化ビスフェノールＡジグリシジルエーテル、ビスフェノールＡにエチレンオキサイドまたはプロピレンオキサイドが付加した化合物のジグリシジルエーテル、ポリテトラメチレングリコールジグリシジルエーテル、ポリ（プロピレングリコールアジペート）ジオールジグリシジルエーテル、ポリ（エチレングリコールアジペート）ジオールジグリシジルエーテル、ポリ（カプロラクトン）ジオールジグリシジルエーテル等が挙げられる。また別の例として、分子中にオレフィンを２以上有する化合物に過酢酸などの過酸を反応させて得られるポリエポキシ化合物、すなわち、３，４−エポキシシクロヘキシルメチル−３’、４’−エポキシシクロヘキシルカルボキシレート、１−メチル−３、４−エポキシシクロヘキシルメチルー１’−メチル−３’、４’−エポキシシクロヘキシルカルボキシレート、アジピン酸ビス［１−メチル−３，４−エポキシシクロヘキシル］エステル、ビニルシクロヘキセンジエポキシド、ポリブタジエンやポリイソプレンなどのポリジエンに過酢酸を反応させて得られるポリエポキシ化合物、エポキシ化大豆油などをあげることができる。
【００３５】
また、本発明で用いられるオキセタン化合物としては、通常用いられている化合物を使用することができ、特に限定するものではないが、キシリレンジオキセタン（東亜合成社製、商標名「ＯＸＴ−１２１」）、３−エチル−３−ヒドロキシメチルオキセタン（東亜合成社製、商標名「ＯＸＴ−１０１」）、東亜合成社製商標名「ＯＸＴ−２２１」、「ＰＮＯＸ−１００９」などを挙げることができる。また、環状エステル化合物としては、ε−カプロラクトン環、γ−ブチロラクトン環、β−プロピオンラクトン環を有する化合物を挙げることができる。更に、１分子中に異なる開環重合性反応基を有する化合物であっても構わない。
【００３６】
本発明の光重合開始剤としては、光ラジカル発生剤、光酸発生剤等をあげることができる。光ラジカル発生剤としては通常用いられているものを使用することができる。具体例としては、４−フェノキシジクロロアセトフェノン、２−ｔ−ブチルトリクロロアセトフェノン、ジエトキシアセトフェノン、１−フェニル−２−ヒドロキシ−２−メチルプロパン−１−オン、１−（４−イソプロピルフェニル）−２−ヒドロキシ−２−メチルプロパン−１−オン、２−ヒドロキシ−２−メチル−１−フェニル（４−ドデシル）プロパン−１−オン、４−（２−ヒドロキシジフェニル）−２−ヒドロキシ−２−メチルプロパン−１−オン、１−ヒドロキシシクロヘキシル−フェニルケトン、２−メチル−２−モルホリノ（４−チオメチルフェニル）プロパン−１−オン、ベンゾイン、ベンゾインメチルエーテル、ベンゾインエチルエーテル、ベンゾインイソプロピルエーテル、ベンゾインイソブチルエーテル、ベンジルジメチルケタール、ベンゾフェノン、ｏ−ベンゾイル安息香酸メチル、４−フェニルベンゾフェノン、クロロベンゾフェノン、ヒドロキシベンゾフェノン、４−ベンゾイル−４’−メチル−ジフェニルサルファイド、アクリル化ベンゾフェノン、３，３’−ジメチル−４−メトキシベンゾフェノン、２−クロロチオキサントン、２−メチルチオキサントン、２−イソプロピルチオキサントン、２，４−ジクロロチオキサントン、２，４−ジメチルチオキサントン、２，４−ジエチルチオキサントン、２，４−イソプロピルチオキサントン、α−アシロキシムエステル、アシルホスフィンオキサイド、メチルフェニルグリオキシエステル、９，１０−フェナンスレンキノン、カンファーキノン、ベンジル、３，３’，４，４’−テトラ（ｔ−ブチルパーオキシカルボニル）ベンゾフェノン、ジベンゾスベロン、２−エチルアントラキノン、トリエタノールアミン、メチルジエタノールアミン、トリイソプロパノールアミン、ミヒラーケトン、４，４’−ジエチルアミノフェノン、４−ジメチルアミノ安息香酸エチル、４−ジメチルアミノ安息香酸（ｎ−ブトキシ）エチル、４−ジメチルアミノ安息香酸２−エチルヘキシル、４−ジメチルアミノ安息香酸イソアミル、２−ジメチルアミノ安息香酸である。
【００３７】
また、光酸発生剤の具体例としては、対イオンとしてＢＦ４−、ＰＦ６−、ＳｂＦ６−などを有するトリアリールスルホニウム塩、ジアリールヨウドニウム塩、アリールジアゾニウム塩などがあり、トリアリールスルホニウムヘキサフルオロホスフェート、ｐ−チオフェノキシフェニルスルホニウムヘキサフルオロホスフェートなど市販の光カチオン重合開始剤を使用することができる。これらは高エネルギー線の照射によりルイス酸やブレンステッド酸などの酸を発生して硬化反応を起こす働きをする。硬化性の点ではトリアリールスルホニウム塩類が好ましい。中でもトリアリールスルホニウムヘキサフルオロホスフェートが厚膜硬化性の点で優れている。
【００３８】
本発明で用いる光重合開始剤は、ポリマー成分（Ａ）および反応性モノマー成分（Ｂ）の全重量に対して０．１〜１０ｗｔ％を含有することが好ましい。０．１ｗｔ％以上であれば、活性線を吸収し発生するラジカル種あるいは酸の濃度は十分であり、硬化反応が充分に進行するため好ましい。また、１０ｗｔ％以下であれば、高エネルギー線を吸収しラジカル種あるいは酸を発生した反応生成物が硬化物中に多量に残存することなく、硬化物の機械的物性を十分に確保することができる。
【００３９】
本発明では、樹脂版中に、粒子径が０．０５μｍ以上１００μｍ以下の充填材を含有させることができる。更に好ましくは粒子径が０．１μｍ以上１０μｍ以下の微粒子である。粒子径が０．０５μｍ以上であれば、感光性樹脂組成物の粘性を低いレベルに抑えることができ、充分に脱泡することができる。また、１００μｍ以下であれば、微細なパターンの形成が可能である。
【００４０】
具体的な充填材の例として、酸化チタン、炭酸カルシウム、炭酸マグネシウム、シリカ、アルミナ等の金属酸化物、タルク、クロム酸塩、フェロシアン化物、各種金属硫酸塩、硫化物、セレン化物、リン酸塩等の無機顔料、フタロシアニン系、キナクリドン系、イソインドリノン系、ペリノン系、ジオキサジン系等の有機顔料、あるいはカーボンブラック、あるいは金、銀、銅、白金、パラジウム、ニッケル、アルミニウム、シリコーン、真鍮等の金属単体あるいは合金微粒子、あるいは表面を異種金属で被覆した金属粉末、有機化合物から形成される微粒子中に顔料あるいは染料を分散させた着色フィラー等を挙げることができる。ただし、紫外線領域に大きな光吸収を有する充填材を添加した場合、紫外線硬化を妨げない範囲で添加することが好ましい。
【００４１】
また、感光性樹脂組成物の中に含有させる充填材として、特に表面に水酸基を有する充填剤が好ましい。表面に水酸基を有する充填材は、樹脂組成物との密着性が高く、また、特に樹脂版表面に露出しているものについては、カップリング剤と反応するため樹脂版表面を改質することが可能である。表面に水酸基を有する充填材としては、アルミナ、シリカ、酸化チタン、ゼオライト等の金属酸化物、高結晶性セルロース等の天然物系の有機系微粒子を挙げることができる。
【００４２】
本発明で用いる充填材の含有量としては、（Ａ）ポリマー１００重量部に対して、好ましくは１００重量部以下、より好ましくは３０重量部以下、更に好ましくは２０重量部以下である。１００重量部以下であれば、高エネルギー線が内部まで透過可能であるため感光性樹脂層内部まで硬化させることができる。
また、前記有機系微粒子、特にテトラフルオロエチレン等のフッ素系微粒子を含有させることにより、硬化したコンクリートとの離型性を向上させることもできる。更に窒化ホウ素、窒化珪素、炭化珪素等のセラミックス微粒子を含有させることにより、樹脂版の耐磨耗性を向上させることもできる。
【００４３】
本発明のコンクリート型枠用樹脂版において、シート状基材と感光性樹脂組成物層の間に、厚さが好ましくは０．００１μｍ以上１ｍｍ以下、より好ましくは０．０５μｍ以上１００μｍ以下、更に好ましくは０．０５μｍ以上５０μｍ以下の接着剤層を挿入することができ、シート状基材と感光性樹脂組成物層の接着性を向上させる効果がある。接着剤層の厚さが０．００１μｍ以上であれば、十分な接着力を得ることができ、１ｍｍ以下であれば、接着剤の線熱膨張係数がシート状基材のそれより大きくても、熱が加わった際に反りが発生しにくい。接着剤層を形成する際に用いる接着剤は特に限定するものではなく、熱硬化性接着剤、光硬化性接着剤など通常手に入るものを使うことができる。耐アルカリ性の接着剤が好ましい。
【００４４】
本発明のコンクリート型枠用樹脂版において、凸パターンの形成されている側の表面をカップリング剤を用いて改質することができる。カップリング剤としては、シランカップリング剤、チタンカップリング剤、クロムカップリング剤、アルミニウムカップリング剤等を挙げることができる。
【００４５】
広く用いられているシランカップリング剤は、基材の表面水酸基との反応性の高い官能基を分子内に有する化合物であり、そのような官能基とは、例えばトリメトキシシリル基、トリエトキシシリル基、トリクロロシリル基、ジエトキシシリル基、ジメトキシシリル基、ジモノクロロシリル基、モノエトキシシリル基、モノメトキシシリル基、モノクロロシリル基を挙げることができる。また、これらの官能基は分子内に少なくとも１つ以上存在し、基材の表面水酸基と反応することにより基材表面に固定化される。更に本発明のシランカップリング剤を構成する化合物は、分子内に反応性官能基としてアクリロイル基、メタクリロイル基、活性水素含有アミノ基、エポキシ基、ビニル基、パーフルオロアルキル基、及びメルカプト基から選ばれた少なくとも１個の官能基を有するもの、あるいは長鎖アルキル基を有するものを用いることができる。特に構造は限定されないが、具体的に例を挙げれば、以下のグループ（ａ）〜（ｇ）等から選択使用することが出来る。
【００４６】
（ａ）アクリロイル基を有するもの
γ−アクリロキシプロピルトリメトキシシラン
（ｂ）メタクリロイル基を有するもの
γ−メタクリロキシプロピルトリエトキシシラン、γ−メタクリロキシプロピルメチルジエトキシシラン、γ−メタクリロキシプロピルトリメトキシシラン、及びγ−メタクリロキシプロピルメチルジメトキシシラン
（ｃ）活性水素含有アミノ基を有するもの
γ−アミノプロピルトリエトキシシラン、γ−アミノプロピルトリメトキシシラン、Ｎ−β（アミノエチル）γ−アミノプロピルトリエトキシシラン、Ｎ−β（アミノエチル）γ−アミノプロピルトリメトキシシラン、γ−ウレイドプロピルトリエトキシシラン、及びＮ−β（アミノエチル）γ−アミノプロピルメチルジメトキシシラン
【００４７】
（ｄ）エポキシ基を有するもの
γ−グリシドキシプロピルトリエトキシシラン、γ−グリシドキシプロピルメチルジエトキシシラン、γ−グリシドキシプロピルトリメトキシシラン、及びβ−（３，４エポキシシクロヘキシル）エチルトリメトキシシラン
（ｅ）ビニル基を有するもの
ビニルトリエトキシシラン、及びビニルトリメトキシシラン
（ｆ）メルカプト基を有するもの
γ−メルカプトプロピルトリメトキシシラン、及びγ−メルカプトプロピルメチルジメトキシシラン
（ｇ）パーフルオロアルキル基を有するもの
ＣＦ３ＣＨ２ＣＨ２Ｓｉ（ＯＣＨ３）３、ＣＦ３（ＣＦ２）５ＣＨ２ＣＨ２Ｓｉ（ＯＣＨ３）３、
ＣＦ３（ＣＦ２）５ＣＨ２ＣＨ２Ｓｉ（ＯＣＨ３）３、ＣＦ３（ＣＦ２）７ＣＨ２ＣＨ２Ｓｉ（ＯＣＨ３）３、
ＣＦ３（ＣＦ２）５ＣＨ２ＣＨ２ＳｉＣＨ３（ＯＣＨ３）２、ＣＦ３（ＣＦ２）７ＣＨ２ＣＨ２ＳｉＣＨ３（ＯＣＨ３）２、
ＣＦ３ＣＨ２ＣＨ２ＳｉＣｌ３、ＣＦ３（ＣＦ２）５ＣＨ２ＣＨ２ＳｉＣｌ３、ＣＦ３（ＣＦ２）７ＣＨ２ＣＨ２ＳｉＣｌ３
【００４８】
また、チタンカップリング剤としては、イソプロピルトリイソステアロイルチタネート、イソプロピルトリス（ジオクチルパイロホスフェート）チタネート、イソプロピルトリ（Ｎ−アミノエチル−アミノエチル）チタネート、テトラオクチルビス（ジ−トリデシルホスファイト）チタネート、テトラ（２，２−ジアリルオキシメチル−１−ブチル）ビス（ジ−トリデシル）ホスファイトチタネート、ビス（オクチルパイロホスフェート）オキシアセテートチタネート、ビス（ジオクチルパイロホスフェート）エチレンチタネート、イソプロピルトリオクタノイルチタネート、イソプロピルジメタクリルイソステアロイルチタネート、イソプロピルトリドデシルベンゼンスルホニルチタネート、イソプロピルイソステアロイルジアクリルチタネート、イソプロピルトリ（ジオクチルスルフェート）チタネート、イソプロピルトリクミルフェニルチタネート、テトライソプロピルビス（ジオクチルホスファイト）チタネート等の化合物を挙げることができる。
【００４９】
本発明では、上記のカップリング剤に、必要に応じ、水−アルコール、或いは酢酸水−アルコール混合液で希釈して、調整する。処理液中のカップリング剤の濃度は、０．０５〜１０．０重量％が好ましい。
本発明におけるカップリング剤処理法について説明する。前記のカップリング剤を含む処理液を、コンクリート型枠用樹脂版に塗布して用いられる。カップリング剤処理液を塗布する方法に特に限定はなく、例えば浸漬法、スプレー法、ロールコート法、或いは刷毛塗り法等を適応することが出来る。また、被覆処理温度、被覆処理時間についても特に限定はないが、５〜６０℃であることが好ましく、処理時間は０．１〜６０秒であることが好ましい。更に樹脂版表面上の処理液層の乾燥を加熱下に行うことが好ましく、加熱温度としては５０〜１５０℃が好ましい。
【００５０】
本発明では、作製したコンクリート型枠用樹脂版を、接着剤層を介してコンクリート型枠表面に装着して用いる。接着剤としては、両面接着シート、スプレー状の接着剤、液状接着剤など通常入手できるものを用いることができる。液状接着剤の場合、１液性でも２液性でも構わない。ただし、２液性液状接着剤の場合、２液を混合後、細かい気泡を除去することが必要である。特に、樹脂版を張り替えて使用する場合には、簡単に取り外すことが必要となるため、加熱することにより発泡し接着力が極端に小さくなるタイプの接着シート、例えば日東電工社製、商標「リバアルファ」を用いることも有効である。
用いる接着剤の種類としては、ウレタン系、エポキシ系、アクリル系、シリコーン系接着剤を入手することができる。硬化反応を開始させるために、熱、光、空気中の水分を用いることができる。
【００５１】
また、繰り返しのコンクリート打設に使用する場合、特に耐アルカリ性の特性を有する接着剤が好ましい。耐アルカリ性の評価法として、表面を洗浄脱脂処理した鋼板に接着剤を塗布あるいは貼り付けた試料を、コンクリート上澄み液に８０℃において２日間浸漬後、乾燥しセロテープ（登録商標）を貼り付け剥がす簡便な試験を挙げることができる。この試験において、剥がれない接着剤を使用することが好ましい。
【００５２】
型枠に樹脂版を貼り付ける際に、接着剤層内に気泡が入ると、その後のコンクリート打設工程における熱履歴により、気泡の存在する部分において樹脂版が型枠から剥がれる現象が見られた。気泡が混入しないようにするためには、液状接着剤の場合、２０℃における粘度を好ましくは５００Ｐａ・ｓ以下、より好ましくは２００Ｐａ・ｓ以下、更に好ましくは１００Ｐａ・ｓ以下とする。
【００５３】
更に、コンクリート打設工程において、生コンクリートを型枠に流し込んだ後、振動装置を用いて型枠に衝撃を加える操作を行なったり、硬化したコンクリート製品を型枠から取り出す際に衝撃を加えるため、樹脂版と型枠の間に存在する接着剤硬化物は、衝撃を吸収し易い弾性接着剤であることが好ましい。ここで、弾性接着剤とは、接着剤の硬化物がエラストマー性を有するものである。エラストマー性を評価する物性としては、破断伸度、ショアＡ硬度を挙げることができる。破断伸度が好ましくは５０％以上、より好ましくは１００％以上、更に好ましくは１５０％以上である接着剤の使用が望ましい。また、鋼板上に厚さ１ｍｍで塗布、硬化させた接着剤層のショアＡ硬度が、好ましくは２０から８０の範囲、より好ましくは３０から７０の範囲であることが望ましい。
【００５４】
樹脂板と型枠間の接着剤層の厚さは、好ましくは１０μｍから５ｍｍ、より好ましくは２０μｍから２ｍｍ、更に好ましくは３０μｍから１ｍｍの範囲である。接着剤層の厚さが１０μｍ以上であれば、充分な接着力を得ることができ、また５ｍｍ以下であれば樹脂板を型枠に接着する際に、はみ出る接着剤の量を少なく抑えることができる。
また、液状接着剤の塗布に関して、樹脂板のみ、型枠のみに塗布することもでき、また樹脂板と型枠の双方に塗布し、接着させることもできる。接着剤塗布に先立ち、型枠の表面を脱脂処理、プライマー処理あるいはカップリング剤処理を実施することが良好な接着性を得るために好ましい。
以下実施例により本発明を更に詳しく説明するが、本発明はこれらの例によって限定されるものではない。
【００５５】
【実施例１】
［ポリマーの製造］
数平均分子量２５００のポリオキシエチレン（ＥＯ）−ポリオキシプロピレン（ＰＯ）ブロック共重合体ジオール（ＥＯ／ＰＯモル比１／４）８０重量部と触媒としてジブチル錫ジラウレート０．１重量部、２，６−ｔ−ブチル−４−メチルフェノール０．８重量部を反応容器に入れ撹拌混合した。その中に、トリレンジイソシアネート８．９重量部を外温４０℃で撹拌しながら滴下添加し、その後徐々に外温を上昇させ８０℃において約５時間反応させた。更に、２−ヒドロキシプロピルメタクリレート１１．５重量部を添加し、約２時間良く混合した。この結果、不飽和ポリウレタンａを得た。
【００５６】
［感光性樹脂組成物の調整］
不飽和ポリウレタンａ６５重量部に対し、ジエチレングリコール２−エチルヘキシルエーテルアクリレート１３重量部、ジエチレングリコールモノブチルエーテルモノメタクリレート２０重量部、トリメチロールプロパントリメタクリレート２重量部、光重合開始剤２，２−ジメトキシ−２−フェニルアセトフェノン０．４重量部、重合禁止剤２，６−ｔ−ブチル−４−メチルフェノール０．０５重量部を混合し、感光性樹脂組成物Ａを得た。
【００５７】
［平行光比の測定］
旭化成社製、フレキソ版用製版機、商標「ＡＬＦ製版機」の下部光源と下部透明基板の間に平行光比修正冶具Ｌ１（格子間隔；２２ｍｍ×２２ｍｍ、高さ；２４ｍｍ、材質；アルミニウム、塗装：白色）を取り付けた。平行光比は２２．５％であった。平行光比は、下部透明基板上での光源強度（Ｓ０）に対する、下部透明基板上５０ｍｍでの光源強度（Ｓ１）の比（（Ｓ１／Ｓ０）×１００）で表され、測定は紫外線強度計（（株）オーク製作所製、商品名ＵＶ−Ｍ０２、センサーＵＶ−３５）を用いて測定した。尚、下部透明基板上５０ｍｍでの光源強度（Ｓ１）は、下部透明基板上に直径２５ｍｍ、高さ５０ｍｍの黒色円筒を通して測定した。
【００５８】
［樹脂版の作製］
旭化成社製、フレキソ版用製版機、商標「ＡＬＦ製版機」の下部透明基板上にパターン形成用のネガフイルム、更にその上に、片面がマット化された厚さ２０μｍの透明ポリプロピレンフィルムよりなるカバーフイルムのマット面が上になるように置き、真空密着させた。このカバーフイルム上に、前記感光性樹脂組成物Ａを厚み７．０ｍｍに旭化成社製キャリッジを用い、かつ厚さ１８０μｍの透明ポリエチレンテレフタレートフィルムの片面に厚さ数μｍの接着剤が塗布されている感光性樹脂版用ベースフィルムを接着剤層の塗布されている面が上になるように用いて成形展着した。前記キャリッジとは、ラミネートローラー、バケット（樹脂溜め）、感光性樹脂版用ベースフィルムおよびガイド等の付いた走行式の成形展着装置であり、下部透明基板面に沿ったスペーサー（版の厚みを規制するため上下動するレール）上を走りながら感光性樹脂組成物を流延し、感光性樹脂版用ベースフィルムを送り込みながら所定の厚さに感光性樹脂組成物層を展着（コート）する装置である。前記ネガフイルムは、１２０μｍ厚の透明ポリエステルフィルムの片面に感熱材料が塗布されており、サーマルヘッド印字装置（リコー社製、商標名「サーマルプロッター」）を用いて予めＣＡＤデータでユーザーから指定された図柄、文字を入力した画像を出力し作製したコンクリート型枠用樹脂版のネガフイルムのことである。サーマルヘッドが接触した感熱材料は黒く変色するため、ネガフイルムにおいて、この黒色化した部分では高エネルギー線を透過しない。
【００５９】
次に、得られた積層体の下部から前記製版機に備え付けられた露光装置により紫外線を照射し、感光性樹脂組成物Ａを硬化させた。露光終了後、カバーフイルムを剥離し、紫外線の照射されていない未硬化部分をへらで掻き落とし回収し、次いで弱アルカリ洗剤（旭化成社製、商標名「Ｗ−１０」）で該未硬化部を完全に除去した。更に、水中において紫外線を照射し、樹脂版を完全に硬化させ、その後、熱風式乾燥機を用いて水分を除去することにより、コンクリート型枠用樹脂版を得た。すなわち、厚さ１８０μｍのシート状基材の上に、高さ７．０ｍｍの抜き勾配の付いた凸パターンを有する樹脂版（ア）を得た。
【００６０】
前記シート状基材であるポリエチレンテレフタレート製ベースフィルムの線熱膨張係数は、熱機械測定装置（島津製作所社製、商標名「ＴＭＡ−５０」）を用いて測定した結果、５０ｐｐｍ／℃であり、また示差走査熱量測定装置（島津製作所社製、商標名「ＤＳＣ−５０」）で測定した溶融温度は２４５℃であった。感光性樹脂組成物Ａを硬化させた厚み２ｍｍの板状サンプルのショアＡ硬度は、３９であり、また、ダンベル型に成形したサンプルの破断伸度は３７５％であった。
【００６１】
［コンクリート型枠への貼り付け］
上記のようにして得られたコンクリート型枠用樹脂版（ア）の凸パターンの存在しない側の表面とコンクリート型枠表面の両方に厚さ約５０μｍで接着剤を塗布し、鉄製のコンクリート型枠に貼り付け、その後３日間放置することにより完全に硬化させた。用いた接着剤は弾性接着剤（セメダイン社製、商標「セメダインスーパーＸクリア」）であった。２０℃の粘度は、１００Ｐａ・ｓであった。上記接着剤を鋼板上に１ｍｍの厚さで塗布し、硬化させたサンプルを別途作製し、ショアＡ硬度を測定した結果、４０であった。また、厚さ２ｍｍのダンベル状硬化物サンプルの破断伸度は２１５％、破断強度は１９６０ｋＮ／ｍ２であった。
【００６２】
また、前記接着剤を鋼板上に塗布し硬化させたサンプルを、コンクリート上澄み液に８０℃、２日間浸漬し、セロテープ（登録商標）による剥離試験を実施したところ、剥離しないことを確認した。尚、コンクリート上澄み液の調整は、ポルドランドセメント（東洋マテラン社製、商標「トーヨーインスタントセメント」）１ｋｇに水道水３００ｇを加え、充分に混合・撹拌した後、遠心分離機を用いて３０００回転／分、１０分間の条件で固液を分離し、更に得られた上澄み液を濾紙（東洋濾紙社製、商標「フィルターペーパー５Ｃ」）により微細な固形分を除去することにより行なった。得られたコンクリート上澄み液のｐＨは１３であった。上澄み液のｐＨは、０．１まで測定可能なディジタル式ｐＨメーターを用いて測定した。
【００６３】
［コンクリート表面へのパターンの転写］
型枠内表面に油性離型剤（（株）ダイセキ製、商品名ＳＡ−１０）を塗布後、型枠内にポルドランドセメント１００重量部、砂２００重量部、砂利３００重量部、水６０重量部よりなる生コンクリートを流し込み、６０〜６５℃の蒸気浴中で４時間加熱した後、室温にて３０分間放冷してコンクリートを硬化させた。
硬化したコンクリートは金属製型枠から容易に離型し、得られたコンクリートの表面は滑らかで、何らの付着物もなく、又、型枠内に塗布した感光性樹脂も完全に型枠表面に付着したままであった。硬化したコンクリート表面には、樹脂版の凸状パターンを完全に転写した凹状パターンが得られた。また、硬化したコンクリートの凹状パターンのある部分の高さは、型枠の寸法から規定される高さから、シート状基材の厚み分だけ低くなっていた。
更に繰り返しのコンクリート打設を試みた。その結果、少なくとも５０回の打設に耐えられることを確認した。
【００６４】
【実施例２】
［樹脂版の作製］
実施例１と同じ平行光比修正冶具Ｌ１（格子間隔；２２ｍｍ×２２ｍｍ、高さ；２４ｍｍ、材質；アルミニウム、塗装：白色）を下部光源と下部透明基板の間に取り付けた、旭化成社製、フレキソ版用製版機、商標「ＡＬＦ製版機」の下ガラス上にパターン形成用のネガフイルム、更にその上に、厚さ１８０μｍの透明ポリエチレンテレフタレートフィルムの片面に厚さ数μｍの接着剤が塗布されている感光性樹脂版用ベースフィルムを接着剤層の塗布されている面が上になるように置き、真空密着させた。このベースフィルム上に、前記感光性樹脂組成物Ａを厚み７．０ｍｍに旭化成社製キャリッジを用い、かつ厚さ１００μｍの透明ポリエチレンテレフタレートフィルムよりなるカバーフイルムを用いて成形展着した。
【００６５】
次に、得られた積層体の下部から前記製版機に備え付けられた露光装置により紫外線を照射し、感光性樹脂組成物Ａを硬化させた。露光終了後、カバーフイルムを剥離し、紫外線の照射されていない未硬化部分をへらで掻き落とし回収し、次いで弱アルカリ洗剤（旭化成社製、商標名「Ｗ−１０」）で該未硬化部を完全に除去した。更に、水中において紫外線を照射し、樹脂版を完全に硬化させ、その後、熱風式乾燥機を用いて水分を除去することにより、コンクリート型枠用樹脂版を得た。すなわち、厚さ１８０μｍのシート状基材の上に、高さ７．０ｍｍの凸パターンを有する樹脂版（イ）を得た。
【００６６】
［コンクリート型枠への貼り付け］
実施例１と同じ方法で、コンクリート型枠用樹脂版（イ）を鉄製の型枠に貼り付けた。
［コンクリート表面へのパターンの転写］
型枠内表面に油性離型剤（（株）ダイセキ製、商品名ＳＡ−１０）を塗布後、型枠内にポルドランドセメント１００重量部、砂２００重量部、砂利３００重量部、水６０重量部よりなる生コンクリートを流し込み、６０−６５℃の蒸気浴中で４時間加熱した後、室温にて３０分間放冷してコンクリートを硬化させた。
硬化したコンクリートは金属製型枠から容易に離型し、得られたコンクリートの表面は滑らかで、何らの付着物もなく、又、型枠内に塗布した感光性樹脂も完全に型枠表面に付着したままであった。硬化したコンクリート表面には、樹脂版の凸状パターンを完全に転写した凹状パターンが得られた。また、硬化したコンクリートの凹状パターンのある部分の高さは、型枠の寸法から規定される高さから、シート状基材の厚み分だけ低くなっていた。
更に繰り返しのコンクリート打設を試みた。その結果、少なくとも５０回の打設に耐えられることを確認した。
【００６７】
【実施例３】
［平行光比の測定］
旭化成社製、フレキソ版用製版機、商標「ＡＬＦ製版機」の下部光源と下部透明基板の間に平行光比修正冶具Ｌ２（格子間隔；４４ｍｍ×４４ｍｍ、高さ；２４ｍｍ、材質；ステンレス、塗装：白色）を取り付けた。平行光比は１６．９％であった。平行光比の測定は実施例１記載の方法で行った。
［樹脂版の作製］
平行光比修正冶具Ｌ２を用いる以外は、実施例２と同じ方法で、感光性樹脂組成物Ａを使用してコンクリート型枠用樹脂版（ウ）を作製した。
［コンクリート型枠への貼り付け］
実施例１と同じ方法で、コンクリート型枠用樹脂版（ウ）を鉄製の型枠に貼り付けた。
【００６８】
［コンクリート表面へのパターンの転写］
型枠内表面に油性離型剤（（株）ダイセキ製、商品名ＳＡ−１０）を塗布後、型枠内にポルドランドセメント１００重量部、砂２００重量部、砂利３００重量部、水６０重量部よりなる生コンクリートを流し込み、６０−６５℃の蒸気浴中で４時間加熱した後、室温にて３０分間放冷してコンクリートを硬化させた。
硬化したコンクリートは金属製型枠から容易に離型し、得られたコンクリートの表面は滑らかで、何らの付着物もなく、又、型枠内に塗布した感光性樹脂も完全に型枠表面に付着したままであった。硬化したコンクリート表面には、樹脂版の凸状パターンを完全に転写した凹状パターンが得られた。また、硬化したコンクリートの凹状パターンのある部分の高さは、型枠の寸法から規定される高さから、シート状基材の厚み分だけ低くなっていた。
更に繰り返しのコンクリート打設を試みた。その結果、少なくとも５０回の打設に耐えられることを確認した。
【００６９】
【実施例４】
［平行光比の測定］
旭化成社製、フレキソ版用製版機、商標「ＡＬＦ製版機」の下部光源と下部透明基板の間に平行光比修正冶具Ｌ３（格子間隔；２２ｍｍ×２２ｍｍ、高さ；４０ｍｍ、材質；ステンレス、塗装：銀色）を取り付けた。平行光比は２３．３％であった。平行光比の測定は実施例１記載の方法で行った。
［樹脂版の作製］
平行光比修正冶具Ｌ３を用いる以外は、実施例２と同じ方法で、感光性樹脂組成物Ａを使用してコンクリート型枠用樹脂版（エ）を作製した。
［コンクリート型枠への貼り付け］
実施例１と同じ方法で、コンクリート型枠用樹脂版（エ）を鉄製の型枠に貼り付けた。
【００７０】
［コンクリート表面へのパターンの転写］
型枠内表面に油性離型剤（（株）ダイセキ製、商品名ＳＡ−１０）を塗布後、型枠内にポルドランドセメント１００重量部、砂２００重量部、砂利３００重量部、水６０重量部よりなる生コンクリートを流し込み、６０〜６５℃の蒸気浴中で４時間加熱した後、室温にて３０分間放冷してコンクリートを硬化させた。
硬化したコンクリートは金属製型枠から容易に離型し、得られたコンクリートの表面は滑らかで、何らの付着物もなく、又、型枠内に塗布した感光性樹脂も完全に型枠表面に付着したままであった。硬化したコンクリート表面には、樹脂版の凸状パターンを完全に転写した凹状パターンが得られた。また、硬化したコンクリートの凹状パターンのある部分の高さは、型枠の寸法から規定される高さから、シート状基材の厚み分だけ低くなっていた。
更に繰り返しのコンクリート打設を試みた。その結果、少なくとも５０回の打設に耐えられることを確認した。
【００７１】
【比較例１】
［平行光比の測定］
旭化成社製、フレキソ版用製版機、商標「ＡＬＦ製版機」に平行光比修正冶具を取り付けず、平行光比の測定を行った結果、平行光比は１０．８％であった。平行光比の測定は実施例１記載の方法で行った。
［樹脂版の作製］
旭化成社製、フレキソ版用製版機、商標「ＡＬＦ製版機」に平行光比修正冶具を取り付けず、その他の条件は実施例２と同じ方法で、感光性樹脂組成物Ａを使用してコンクリート型枠用樹脂版（オ）を作製した。
［コンクリート型枠への貼り付け］
実施例１と同じ方法で、コンクリート型枠用樹脂版（オ）を鉄製の型枠に貼り付けた。
【００７２】
［コンクリート表面へのパターンの転写］
型枠内表面に油性離型剤（（株）ダイセキ製、商品名ＳＡ−１０）を塗布後、型枠内にポルドランドセメント１００重量部、砂２００重量部、砂利３００重量部、水６０重量部よりなる生コンクリートを流し込み、６０〜６５℃の蒸気浴中で４時間加熱した後、室温にて３０分間放冷してコンクリートを硬化させた。
硬化したコンクリートは感光性樹脂版からの脱型性が悪く、脱型の際、部分的にコンクリートの欠け落ちが発生した。
【００７３】
【比較例２】
［平行光比の測定］
旭化成社製、フレキソ版用製版機、商標「ＡＬＦ製版機」の下部光源と下部透明基板の間に平行光比修正冶具Ｌ４（格子間隔；４４ｍｍ×４４ｍｍ、高さ；１２ｍｍ、材質；ステンレス、塗装：白色）を取り付けた。平行光比は１３．３％であった。平行光比の測定は実施例１記載の方法で行った。
［樹脂版の作製］
平行光比修正冶具Ｌ４を用いる以外は、実施例２と同じ方法で、感光性樹脂組成物Ａを使用してコンクリート型枠用樹脂版（カ）を作製した。
［コンクリート型枠への貼り付け］
実施例１と同じ方法で、コンクリート型枠用樹脂版（カ）を鉄製の型枠に貼り付けた。
【００７４】
［コンクリート表面へのパターンの転写］
型枠内表面に油性離型剤（（株）ダイセキ製、商品名ＳＡ−１０）を塗布後、型枠内にポルドランドセメント１００重量部、砂２００重量部、砂利３００重量部、水６０重量部よりなる生コンクリートを流し込み、６０〜６５℃の蒸気浴中で４時間加熱した後、室温にて３０分間放冷してコンクリートを硬化させた。
硬化したコンクリートは感光性樹脂版からの脱型性が悪く、脱型の際、部分的にコンクリートの欠け落ちが発生した。
【００７５】
【発明の効果】
本発明により、抜き勾配を有し版厚が厚く、離型性に優れ、得られたコンクリートの表面に樹脂版の模様を忠実に写し取った凹凸模様が形成され、かつ繰り返し使用が可能な耐久性に優れ、寸法安定性が高いコンクリート型枠用樹脂版の形成方法を提供することができる。